(57)【要約】【課題】  高熱伝導性を有し、取扱作業性が優れる熱伝導性シリコーン組成物を提供する。【解決手段】  (Ａ)２５℃における粘度が１００ｍＰa・ｓ以上であるオルガノポリシロキサン、(Ｂ)平均粒子径０.１〜１００μｍのアルミニウム粉末、(Ｃ)平均粒子径０.０５〜５０μｍの酸化亜鉛粉末、(Ｄ)脂肪族不飽和結合を有する一価炭化水素基を含有する特定のオルガノポリシロキサン、脂肪族不飽和結合を含有さない一価炭化水素基を含有する特定のオルガノポリシロキサン、又はそれらの混合物、及び(Ｅ)特定のシラン化合物又はその部分加水分解縮合物から少なくともなる熱伝導性シリコーン組成物。【選択図】  図１
2010059237.tif 000002
【特許請求の範囲】
【請求項１】
(Ａ)２５℃における粘度が１００ｍＰa・ｓ以上であるオルガノポリシロキサン  １００質量部、
(Ｂ)平均粒子径が０.１〜１００μｍであるアルミニウム粉末  ２５〜４,５００質量部、
(Ｃ)平均粒子径が０.０５〜５０μｍである酸化亜鉛粉末      １０〜１,０００質量部、
(Ｄ)(ｉ)一般式：
[Ｒ1aＲ2(3-a)ＳiＯ(Ｒ1bＲ2(2-b)ＳiＯ)m(Ｒ22ＳiＯ)n]cＳiＲ2[4-(c+d)](ＯＲ3)d
（式中、Ｒ1は脂肪族不飽和結合を有する一価炭化水素基であり、Ｒ2は脂肪族不飽和結合を有さない一価炭化水素基であり、Ｒ3はアルキル基、アルコキシアルキル基、アルケニル基、又はアシル基であり、ａは０〜３の整数であり、ｂは１又は２であり、ｃは１〜３の整数であり、ｄは１〜３の整数であり、かつ、ｃ＋ｄは２〜４の整数であり、ｍは０以上の整数であり、ｎは０以上の整数であり、但し、ａが０である場合、ｍは１以上の整数である。）
で表されるオルガノポリシロキサン及び／又は(ii)一般式：
Ｒ23ＳiＯ(Ｒ22ＳiＯ)pＲ22Ｓi−Ｒ4−ＳiＲ2(3-d)(ＯＲ3)d
（式中、Ｒ2、Ｒ3、及びｄは前記と同じであり、Ｒ4は酸素原子又は二価炭化水素基であり、ｐは１００〜５００の整数である。）
で表されるオルガノポリシロキサン｛(Ｂ)成分と(Ｃ)成分の合計１００質量部に対して０.０１〜１００質量部｝、及び
(Ｅ)一般式：
Ｒ5eＳi(ＯＲ6)(4-e)
（式中、Ｒ5は一価炭化水素基、エポキシ基含有有機基、メタクリル基含有有機基、又はアクリル基含有有機基であり、Ｒ6はアルキル基又はアルコキシアルキル基であり、ｅは１〜３の整数である。）
で表されるシラン化合物又はその部分加水分解縮合物｛(Ｂ)成分と(Ｃ)成分の合計１００質量部に対して０.００１〜１０質量部｝
から少なくともなる熱伝導性シリコーン組成物。
【請求項２】
(Ａ)成分が、１分子中に平均０.１個以上のケイ素原子結合アルケニル基を有するオルガノポリシロキサンである、請求項１記載の熱伝導性シリコーン組成物。
【請求項３】
さらに、(Ｆ)１分子中に平均２個以上のケイ素原子結合水素原子を有するオルガノポリシロキサン｛(Ａ)成分中のケイ素原子結合アルケニル基１モルに対して、本成分中のケイ素原子結合水素原子が０.１〜１０モルとなる量｝、及び
(Ｇ)白金族金属系触媒｛(Ａ)成分と(Ｆ)成分の合計量に対して、本成分中の白金族金属が質量単位で０.０１〜１,０００ppmとなる量｝
を含有する、請求項２記載の熱伝導性シリコーン組成物。
【請求項４】
(Ｂ)成分が、平均粒子径の差が５μｍ以上である少なくとも２種のアルミニウム粉末からなる混合物である、請求項１記載の熱伝導性シリコーン組成物。
【請求項５】
(Ｃ)成分に対する(Ｂ)成分の含有量の比が質量単位で０.１〜９.９である、請求項１記載の熱伝導性シリコーン組成物。
【請求項６】
半導体素子が、請求項１乃至５のいずれか１項に記載の熱伝導性シリコーン組成物により接着又は被覆されてなる半導体装置。
【発明の詳細な説明】
【技術分野】
【０００１】
本発明は、熱伝導性シリコーン組成物、及び該組成物を用いてなる半導体装置に関する。
【０００２】
トランジスター、ＩＣ、メモリー素子等の電子部品を登載したプリント回路基板やハイブリッドＩＣの高密度・高集積化にともなって、これらを効率よく放熱するために、熱伝導性シリコーングリース、熱伝導性シリコーンゲル組成物、熱伝導性シリコーンゴム組成物等の熱伝導性シリコーン組成物が使用されている。このような熱伝導性シリコーン組成物では、該組成物中に熱伝導性充填剤を高充填して熱伝導率を向上させることが求められている。例えば、特許文献１には、オルガノポリシロキサン、加水分解性基含有メチルポリシロキサン、熱伝導性充填剤、及び硬化剤から少なくともなる熱伝導性シリコーンゴム組成物が提案されている。また、特許文献２には、硬化性オルガノポリシロキサン、硬化剤、熱伝導性充填剤からなり、該充填剤の表面がケイ素原子結合アルコキシ基を有するオリゴシロキサンで処理されていることを特徴とする熱伝導性シリコーンゴム組成物が提案されている。さらに、特許文献３には、熱伝導性を向上させたシリコーンゴム組成物としては、１分子中に平均０.１個以上のケイ素原子結合アルケニル基を有するオルガノポリシロキサン、１分子中に平均２個以上のケイ素原子結合水素原子を有するオルガノポリシロキサン、熱伝導性充填剤、白金族金属系触媒、及び加水分解性基とビニル基を含有するメチルポリシロキサンからなる熱伝導性シリコーンゴム組成物が提案されている。
【０００３】
近年、電子部品の更なる高密度・高集積化に伴い、より高い熱伝導率を有する熱伝導性シリコーン組成物が求められている。しかし、熱伝導性シリコーン組成物中に熱伝導性充填剤を多く含有しようとすると、得られる組成物の取扱作業性が著しく低下し、塗布しづらくなるという問題があった。
【特許文献１】特開２０００−２５６５５８号公報
【特許文献２】特開２００１−１３９８１５号公報
【特許文献３】特開２００３−２１３１３３号公報
【発明の開示】
【発明が解決しようとする課題】
【０００４】
本発明の目的は、高熱伝導性を有し、取扱作業性が優れる熱伝導性シリコーン組成物を提供することにある。また、本発明の他の目的は、この組成物を用いた、信頼性に優れる半導体装置を提供することにある。
【課題を解決するための手段】
【０００５】
本発明の熱伝導性シリコーン組成物は、
(Ａ)２５℃における粘度が１００ｍＰa・ｓ以上であるオルガノポリシロキサン  １００質量部、
(Ｂ)平均粒子径が０.１〜１００μｍであるアルミニウム粉末  ２５〜４,５００質量部、
(Ｃ)平均粒子径が０.０５〜５０μｍである酸化亜鉛粉末      １０〜１,０００質量部、
(Ｄ)(ｉ)一般式：
[Ｒ1aＲ2(3-a)ＳiＯ(Ｒ1bＲ2(2-b)ＳiＯ)m(Ｒ22ＳiＯ)n]cＳiＲ2[4-(c+d)](ＯＲ3)d
（式中、Ｒ1は脂肪族不飽和結合を有する一価炭化水素基であり、Ｒ2は脂肪族不飽和結合を有さない一価炭化水素基であり、Ｒ3はアルキル基、アルコキシアルキル基、アルケニル基、又はアシル基であり、ａは０〜３の整数であり、ｂは１又は２であり、ｃは１〜３の整数であり、ｄは１〜３の整数であり、かつ、ｃ＋ｄは２〜４の整数であり、ｍは０以上の整数であり、ｎは０以上の整数であり、但し、ａが０である場合、ｍは１以上の整数である。）
で表されるオルガノポリシロキサン及び／又は(ii)一般式：
Ｒ23ＳiＯ(Ｒ22ＳiＯ)pＲ22Ｓi−Ｒ4−ＳiＲ2(3-d)(ＯＲ3)d
（式中、Ｒ2、Ｒ3、及びｄは前記と同じであり、Ｒ4は酸素原子又は二価炭化水素基であり、ｐは１００〜５００の整数である。）
で表されるオルガノポリシロキサン｛(Ｂ)成分と(Ｃ)成分の合計１００質量部に対して０.０１〜１００質量部｝、及び
(Ｅ)一般式：
Ｒ5eＳi(ＯＲ6)(4-e)
（式中、Ｒ5は一価炭化水素基、エポキシ基含有有機基、メタクリル基含有有機基、又はアクリル基含有有機基であり、Ｒ6はアルキル基又はアルコキシアルキル基であり、ｅは１〜３の整数である。）
で表されるシラン化合物又はその部分加水分解縮合物｛(Ｂ)成分と(Ｃ)成分の合計１００質量部に対して０.００１〜１０質量部｝
から少なくともなる。
【０００６】
上記組成物において、(Ａ)成分は、１分子中に平均０.１個以上のケイ素原子結合アルケニル基を有するオルガノポリシロキサンであることが好ましい。この際、さらに、
(Ｆ)１分子中に平均２個以上のケイ素原子結合水素原子を有するオルガノポリシロキサン｛(Ａ)成分中のケイ素原子結合アルケニル基１モルに対して、本成分中のケイ素原子結合水素原子が０.１〜１０モルとなる量｝、及び
(Ｇ)白金族金属系触媒｛(Ａ)成分と(Ｆ)成分の合計量に対して、本成分中の白金族金属が質量単位で０.０１〜１,０００ppmとなる量｝
を含有することにより、本組成物を硬化性とすることが好ましい。
【０００７】
上記組成物において、(Ｂ)成分は、平均粒子径の差が５μｍ以上である少なくと２種のアルミニウム粉末からなる混合物であることが好ましい。この(Ｃ)成分に対する(Ｂ)成分の含有量の比は質量単位で０.１〜９.９であることが好ましい。
【０００８】
また、本発明の半導体装置は、半導体素子が、上記のような熱伝導性シリコーン組成物により接着又は被覆されてなる。
【発明の効果】
【０００９】
本発明の熱伝導性シリコーン組成物は、高熱伝導性を有し、取扱作業性が良好であるという特徴がある。また、本発明の半導体装置は、信頼性が優れるという特徴がある。
【発明を実施するための最良の形態】
【００１０】
本発明の熱伝導性シリコーン組成物を詳細に説明する。
(Ａ)成分のオルガノポリシロキサンは本組成物の主剤であり、２５℃における粘度が１００ｍＰa・ｓ以上であり、好ましくは１００〜１,０００,０００ｍＰa・ｓの範囲内であり、さらに好ましくは２００〜５００,０００ｍＰa・ｓの範囲内であり、特に好ましくは３００〜１００,０００ｍＰa・ｓの範囲内である。これは、２５℃における粘度が上記範囲の下限未満であると、得られる組成物がオイルブリードしやすくなり、一方、上記範囲の上限を超えると、得られる組成物の取扱作業性が著しく低下するからである。
【００１１】
(Ａ)成分の分子構造は限定されず、例えば、直鎖状、分岐鎖状、一部分岐を有する直鎖状、樹枝状（デンドリマー状）が挙げられ、好ましくは直鎖状、一部分岐を有する直鎖状である。(Ａ)成分は、これらの分子構造を有する単一の重合体、これらの分子構造からなる共重合体、又はこれらの重合体の混合物であってもよい。また、(Ａ)成分中のケイ素原子に結合している基としては、例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等の直鎖状アルキル基；イソプロピル基、ターシャリーブチル基、イソブチル基、２−メチルウンデシル基、１−ヘキシルヘプチル基等の分岐鎖状アルキル基；シクロペンチル基、シクロヘキシル基、シクロドデシル基等の環状アルキル基；ビニル基、アリル基、ブテニル基、ペンテニル基、ヘキセニル基等のアルケニル基；フェニル基、トリル基、キシリル基等のアリール基；ベンジル基、フェネチル基、２−(２,４,６−トリメチルフェニル)プロピル基等のアラルキル基；３,３,３−トリフルオロプロピル基、３−クロロプロピル基等のハロゲン化アルキル基が挙げられ、好ましくは、アルキル基、アルケニル基、アリール基であり、特に好ましくは、メチル基、ビニル基、フェニル基である。なお、(Ａ)成分が１分子中に平均０.１個以上のケイ素原子結合アルケニル基を有すると、得られる組成物を硬化性のものとすることができるので好ましい。
【００１２】
このような(Ａ)成分としては、例えば、分子鎖両末端トリメチルシロキシ基封鎖ジメチルポリシロキサン、分子鎖両末端ジメチルビニルシロキシ基封鎖ジメチルポリシロキサン、分子鎖両末端メチルフェニルビニルシロキシ基封鎖ジメチルポリシロキサン、分子鎖両末端トリメチルシロキシ基封鎖ジメチルシロキサン・メチルフェニルシロキサンコポリマー、分子鎖両末端ジメチルビニルシロキシ基封鎖ジメチルシロキサン・メチルフェニルシロキサンコポリマー、分子鎖両末端トリメチルシロキシ基封鎖ジメチルシロキサン・メチルビニルシロキサンコポリマー、分子鎖両末端ジメチルビニルシロキシ基封鎖ジメチルシロキサン・メチルビニルシロキサンコポリマー、分子鎖両末端トリメチルシロキシ基封鎖ジメチルシロキサン・メチルビニルシロキサンコポリマー、分子鎖両末端ジメチルビニルシロキシ基封鎖メチル(３,３,３−トリフルオロプロピル)ポリシロキサン、分子鎖両末端シラノール基封鎖ジメチルポリシロキサン、分子鎖両末端シラノール基封鎖ジメチルシロキサン・メチルフェニルシロキサンコポリマー、式：ＣＨ3ＳiＯ3/2で表されるシロキサン単位と式：(ＣＨ3)2ＳiＯ2/2で表されるシロキサン単位からなるオルガノシロキサンコポリマー、式：Ｃ6Ｈ5ＳiＯ3/2で表されるシロキサン単位と式：(ＣＨ3)2ＳiＯ2/2で表されるシロキサン単位からなるオルガノシロキサンコポリマー、式：(ＣＨ3)3ＳiＯ1/2で表されるシロキサン単位と式：ＣＨ3ＳiＯ3/2で表されるシロキサン単位と式：(ＣＨ3)2ＳiＯ2/2で表されるシロキサン単位からなるオルガノシロキサンコポリマー、式：(ＣＨ3)3ＳiＯ1/2で表されるシロキサン単位と式：(ＣＨ3)2(ＣＨ2＝ＣＨ)ＳiＯ1/2で表されるシロキサン単位と式：ＣＨ3ＳiＯ3/2で表されるシロキサン単位と式：(ＣＨ3)2ＳiＯ2/2で表されるシロキサン単位からなるオルガノシロキサンコポリマー、およびこれらの２種以上の混合物が挙げられる。
【００１３】
(Ｂ)成分のアルミニウム粉末は本組成物に熱伝導性を付与するための成分である。(Ｂ)成分の形状は特に限定されず、例えば、球状、丸み状、フレーク状、不定形状が挙げられ、好ましくは、球状、丸み状である。(Ｂ)成分の平均粒子径は０.１〜１００μｍの範囲内であり、好ましくは０.１〜５０μｍの範囲内である。このような(Ｂ)成分は一種のアルミニウム粉末であってもよいが、特に、平均粒子径の差が５μｍ以上である少なくとも２種のアルミニウム粉末からなる混合物であることが好ましい。
【００１４】
(Ｂ)成分の含有量は、(Ａ)成分１００質量部に対して２５〜４,５００質量部の範囲内であり、好ましくは５０〜４,０００質量部の範囲内であり、特に好ましくは１００〜３,０００質量部の範囲内である。これは、(Ｂ)成分の含有量が上記範囲の下限未満であると、得られる組成物の熱伝導性が低くなり、一方、上記範囲の上限を超えると、得られる組成物の取扱作業性が著しく低下するからである。
【００１５】
(Ｃ)成分の酸化亜鉛粉末も本組成物に熱伝導性を付与するための成分である。(Ｃ)成分の形状は特に限定されず、例えば、球状、丸み状、フレーク状、不定形状が挙げられる。(Ｃ)成分の平均粒子径は０.０５〜５０μｍの範囲内であり、好ましくは０.１〜５０μｍの範囲内である。
【００１６】
(Ｃ)成分の含有量は、(Ａ)成分１００質量部に対して１０〜１,０００質量部の範囲内であり、好ましくは１００〜１,０００質量部の範囲内である。これは、(Ｃ)成分の含有量が上記範囲の下限未満であると、得られる組成物の熱伝導性が低くなり、一方、上記範囲の上限を超えると、得られる組成物の取扱作業性が著しく低下するからである。
【００１７】
本組成物において、(Ｂ)成分と(Ｃ)成分の含有量の比は特に限定されないが、好ましくは、(Ｃ)成分に対する(Ｂ)成分の含有量の比が質量単位で０.１〜９.９の範囲内である。これは、(Ｂ)成分の含有量が上記範囲の下限未満であると、得られる組成物の熱伝導性が低くなり、一方、上記範囲の上限を超えると、得られる組成物の取扱作業性が著しく低下するからである。
【００１８】
(Ｄ)成分は、高熱伝導性のシリコーン組成物を得るために、取扱作業性を損なうことなく、(Ｂ)成分と(Ｃ)成分を多量に含有させるための成分である。このような(Ｄ)成分は、
(ｉ)一般式：
[Ｒ1aＲ2(3-a)ＳiＯ(Ｒ1bＲ2(2-b)ＳiＯ)m(Ｒ22ＳiＯ)n]cＳiＲ2[4-(c+d)](ＯＲ3)d
で表されるオルガノポリシロキサン及び／又は(ii)一般式：
Ｒ23ＳiＯ(Ｒ22ＳiＯ)pＲ22Ｓi−Ｒ4−ＳiＲ2(3-d)(ＯＲ3)d
で表されるオルガノポリシロキサンからなる。
【００１９】
(ｉ)成分のオルガノポリシロキサンにおいて、式中、Ｒ1は脂肪族不飽和結合を有する一価炭化水素基であり、例えば、ビニル基、アリル基、ブテニル基、ヘキセニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、エイコセニル基等の直鎖状アルケニル基；イソプロペニル基、２−メチル−２−プロペニル基、２−メチル−１０−ウンデセニル基等の分岐鎖状アルケニル基；ビニルシクロヘキシル基、ビニルシクロドデシル基等の脂肪族不飽和結合を有する環状アルキル基；ビニルフェニル基等の脂肪族不飽和結合を有するアリール基；ビニルベンジル基、ビニルフェネチル基等の脂肪族不飽和結合を有するアラルキル基が挙げられ、好ましくは、直鎖状アルケニル基であり、特に好ましくは、ビニル基、アリル基、又はヘキセニル基である。Ｒ1中の脂肪族不飽和結合の位置は限定されないが、結合するケイ素原子より遠い位置であることが好ましい。また、式中のＲ2は脂肪族不飽和結合を有さない一価炭化水素基であり、例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等の直鎖状アルキル基；イソプロピル基、ターシャリーブチル基、イソブチル基、２−メチルウンデシル基、１−ヘキシルヘプチル基等の分岐鎖状アルキル基；シクロペンチル基、シクロヘキシル基、シクロドデシル基等の環状アルキル基；フェニル基、トリル基、キシリル基等のアリール基；ベンジル基、フェネチル基、２−(２,４,６−トリメチルフェニル)プロピル基等のアラルキル基；３,３,３−トリフルオロプロピル基、３−クロロプロピル基等のハロゲン化アルキル基が挙げられ、好ましくは、アルキル基、アリール基であり、さらに好ましくは、炭素原子数１〜４のアルキル基であり、特に好ましくは、メチル基、エチル基である。また、式中のＲ3はアルキル基、アルコキシアルキル基、アルケニル基、又はアシル基である。Ｒ3のアルキル基としては、例えば、前記Ｒ2と同様の直鎖状アルキル基、分岐鎖状アルキル基、環状アルキル基が挙げられ、好ましくは、直鎖状アルキル基であり、特に好ましくは、メチル基、エチル基、プロピル基である。また、Ｒ3のアルコキシアルキル基としては、例えば、メトキシエトキシ基、エトキシエトキシ基、メトキシプロポキシ基が挙げられ、好ましくはメトキシエトキシ基である。また、Ｒ3のアルケニル基としては、前記Ｒ1と同様のアルケニル基が例示され、好ましくは、イソプロペニル基である。また、Ｒ3のアシル基としては、例えば、アセトキシ基が挙げられる。また、式中のａは０〜３の整数であり、好ましくは１である。また、式中のｂは１又は２であり、好ましくは１である。また、式中のｃは１〜３の整数であり、好ましくは、１である。また、式中のｄは１〜３の整数であり、好ましくは３である。ここで、式中のｃ＋ｄは２〜４の整数である。また、式中のｍは０以上の整数である。但し、上記ａが０である場合、式中のｍは１以上の整数である。このようなｍは、好ましくは０〜５００の整数であり、より好ましくは１〜５００の整数であり、より好ましくは５〜５００の整数であり、さらに好ましくは１０〜５００の整数であり、特に好ましくは１０〜２００の整数である。また、式中のｎは０以上の整数であり、好ましくは０〜５００の整数であり、より好ましくは１〜５００の整数であり、より好ましくは５〜５００の整数であり、さらに好ましくは１０〜５００の整数であり、特に好ましくは１０〜２００の整数である。
【００２０】
このような(ｉ)成分としては、次式で表されるオルガノシロキサンが例示される。
(CH2＝CH)(CH3)2SiO[(CH3)2SiO]3Si(OCH3)3
(CH2＝CH)(CH3)2SiO[(CH3)2SiO]5Si(OCH3)3
(CH2＝CHCH2)(CH3)2SiO[(CH3)2SiO]5Si(OCH3)3
(CH2＝CHCH2CH2CH2CH2)(CH3)2SiO[(CH3)2SiO]5Si(OCH3)3
(CH2＝CH)(CH3)2SiO[(CH3)2SiO]7Si(OCH3)3
(CH2＝CH)(CH3)2SiO[(CH3)2SiO]7Si(OC2H5)3
(CH2＝CHCH2)(CH3)2SiO[(CH3)2SiO]7Si(OCH3)3
(CH2＝CHCH2CH2CH2CH2)(CH3)2SiO[(CH3)2SiO]7Si(OCH3)3
(CH2＝CH)(CH3)2SiO[(CH3)2SiO]7SiCH3(OCH3)2
(CH2＝CH)(CH3)2SiO[(CH3)2SiO]25Si(OCH3)3
(CH2＝CH)(CH3)2SiO[(CH3)2SiO]27Si(OCH3)3
(CH2＝CHCH2)(CH3)2SiO[(CH3)2SiO]25Si(OCH3)3
(CH2＝CHCH2CH2CH2CH2)(CH3)2SiO[(CH3)2SiO]25Si(OCH3)3
(CH2＝CH)(CH3)2SiO[(CH3)2SiO]25Si(OC2H5)3
(CH2＝CH)(CH3)2SiO[(CH3)2SiO]27Si(OC2H5)3
(CH2＝CH)(CH3)2SiO[(CH3)2SiO]25SiCH3(OCH3)2
(CH2＝CH)(CH3)2SiO[(CH3)2SiO]50Si(OCH3)3
(CH2＝CH)(CH3)2SiO[(CH3)2SiO]100Si(OCH3)3
(CH2＝CH)(CH3)2SiO[(CH3)2SiO]150Si(OCH3)3
(CH2＝CHCH2)(CH3)2SiO[(CH3)2SiO]50Si(OCH3)3
(CH2＝CHCH2CH2CH2CH2)(CH3)2SiO[(CH3)2SiO]50Si(OCH3)3
(CH2＝CH)(CH3)2SiO[(CH3)2SiO]50Si(OC2H5)3
(CH2＝CH)(CH3)2SiO[(CH3)2SiO]50SiCH3(OCH3)2
(CH2＝CH)(CH3)2SiO[(CH3)2SiO]5[(CH3){(CH3O)3SiC2H4}SiO]1Si(CH3)3
(CH2＝CH)(CH3)2SiO[(CH3)2SiO]5[(CH3){(CH3O)3SiO}SiO]1Si(CH3)3
(CH2＝CH)(CH3)2SiO[(CH3)2SiO]5[(CH3){(CH3O)3SiC2H4}SiO]1Si(OCH3)3
(CH2＝CH)(CH3)2SiO[(CH3)2SiO]5[(CH3){(CH3O)3SiO}SiO]1Si(OCH3)3
【００２１】
また、(ii)成分のオルガノポリシロキサンにおいて、式中のＲ2は脂肪族不飽和結合を有さない一価炭化水素基であり、前記と同様の直鎖アルキル基、分岐鎖状アルキル基、環状アルキル基、アリール基、アラルキル基、アルケニル基、ハロゲン化アルキル基が例示され、好ましくは、直鎖状アルキル基であり、特に好ましくは、メチル基である。また、式中のＲ4は酸素原子又は二価炭化水素基である。Ｒ4の二価炭化水素基としては、例えば、メチレン基、エチレン基、プロピレン基、イソプロピレン基、ブチレン基等のアルキレン基；エチレンオキシエチレン基、エチレンオキシプロピレン基等のアルキレンオキシアルキレン基が挙げられる。特に、Ｒ4は酸素原子であることが好ましい。また、式中のＲ3は前記と同様の基である。また、式中のｐは１００〜５００の整数であり、好ましくは１０５〜５００の整数であり、さらに好ましくは１１０〜５００の整数であり、特に好ましくは１１０〜２００の整数である。これは、式中のｐが上記範囲の下限未満であると、(Ｂ)成分と(Ｃ)成分を多量に含有させることができなくなり、一方、上記範囲の上限を超えると、(Ｂ)成分と(Ｃ)成分の表面に拘束される分子体積が増えすぎて、(Ｂ)成分と(Ｃ)成分を多量に含有させることができなくなるからである。特に、本組成物中の(Ｂ)成分と(Ｃ)成分の含有量を８０容積％以上のような極めて高い含有量にすると、(Ｂ)成分あるいは(Ｃ)成分の粒子間距離が平均的に短くなるために、この傾向は顕著である。また、式中のｄは１〜３の整数であり、好ましくは３である。
【００２２】
このような(ii)成分としては、次式で表されるオルガノシロキサンが例示される。
(CH3)3SiO[(CH3)2SiO]118(CH3)2Si-O-Si(OCH3)3
(CH3)3SiO[(CH3)2SiO]125(CH3)2Si-O-Si(OCH3)3
(CH3)3SiO[(CH3)2SiO]140(CH3)2Si-O-Si(OCH3)3
(CH3)3SiO[(CH3)2SiO]160(CH3)2Si-O-Si(OCH3)3
(CH3)3SiO[(CH3)2SiO]200(CH3)2Si-O-Si(OCH3)3
(CH3)3SiO[(CH3)2SiO]300(CH3)2Si-C2H4-Si(OCH3)3
(CH3)3SiO[(CH3)2SiO]118(CH3)2Si-O-SiCH3(OCH3)2
(CH3)3SiO[(CH3)2SiO]79[(CH3)(C6H5)SiO]30(CH3)2Si-O-Si(OCH3)3
(CH3)3SiO[(CH3)2SiO]79[(C6H5)2SiO]30(CH3)2Si-O-Si(OCH3)3
【００２３】
(Ｄ)成分は、(ｉ)成分又は(ii)成分のいずれかを用いることが好ましいが、(ｉ)成分と(ii)成分の混合物を用いても良い。この場合、(ｉ)成分と(ii)成分の含有量の比は特に限定されないが、好ましくは、(ｉ)成分と(ii)成分の含有量の比が質量単位で１：５〜５：１の範囲内であることが好ましい。
【００２４】
本組成物において、(Ｄ)成分の含有量は、(Ｂ)成分と(Ｃ)成分の合計１００質量部に対して０.０１〜１００質量部の範囲内であり、好ましくは０.０５〜５０質量部の範囲内であり、特に好ましくは０.１〜５質量部の範囲内である。これは、(Ｄ)成分の含有量が上記範囲の下限未満であると、(Ｂ)成分と(Ｃ)成分を多量に含有した場合に、得られる組成物の取扱作業性が低下するからであり、一方、上記範囲の上限を超えると、得られる組成物の硬化物の物理的強度が低下するからである。
【００２５】
(Ｅ)成分は、(Ｄ)成分と共に、高熱伝導性のシリコーン組成物を得るために、取扱作業性を損なうことなく、(Ｂ)成分と(Ｃ)成分を多量に含有させるためのシラン化合物又はその部分加水分解縮合物であり、一般式：
Ｒ5eＳi(ＯＲ6)(4-e)
で表される。式中、Ｒ5は一価炭化水素基、エポキシ基含有有機基、メタクリル基含有有機基、又はアクリル基含有有機基である。Ｒ5の一価炭化水素基としては、メチル基、エチル基、プロピル基、ブチル基、ヘキシル基、デシル基等の直鎖状アルキル基；イソプロピル基、ターシャリーブチル基、イソブチル基等の分岐鎖状アルキル基；シクロヘキシル基等の環状アルキル基；ビニル基、アリル基、ブテニル基、ペンテニル基、ヘキセニル基、ヘプテニル基等のアルケニル基；フェニル基、トリル基、キシリル基等のアリール基；ベンジル基、フェネチル基等のアラルキル基；３,３,３−トリフルオロプロピル基、３−クロロプロピル基等のハロゲン化アルキル基が例示される。また、Ｒ5のエポキシ基含有有機基としては、３−グリシドキシプロピル基、２−(３,４−エポキシシクロヘキシル)エチル基が例示される。また、Ｒ5のメタクリル基含有有機基としては、３−メタクリロキシプロピル基が例示される。また、Ｒ5のアクリル基含有有機基としては、３−アクリロキシプロピル基が例示される。また、式中、Ｒ6はアルキル基又はアルコキシアルキル基であり、前記Ｒ3と同様のアルキル基及びアルコキシアルキル基が例示される。また、式中、ｅは１〜３の整数であり、好ましくは１又は２であり、特に好ましくは１である。
【００２６】
このような(Ｅ)成分のシラン化合物としては、メチルトリメトキシシラン、メチルトリエトキシシラン、エチルトリメトキシシラン、ｎ−プロピルトリメトキシシラン、ブチルトリメトキシシラン、ペンチルトリメトキシシラン、ビニルトリメトキシシラン、ビニルトリエトキシシラン、メチルビニルジメトキシシラン、アリルトリメトキシシラン、アリルメチルジメトキシシラン、ブテニルトリメトキシシラン、３−グリシドキシプロピルトリメトキシシラン、３−グリシドキシプロピルメチルジメトキシシラン、３−グリシドキシプロピルトリエトキシシラン、３−メタクリロキシプロピルトリメトキシシラン、３−メタクリロキシプロピルトリエトキシシラン、３−メタクリロキシプロピルメチルジメトキシシラン、３−アクリロキシプロピルトリメトキシシラン、３−アクリロキシプロピルメチルジメトキシシランが例示される。
【００２７】
(Ｅ)成分の含有量は、(Ｂ)成分と(Ｃ)成分の合計１００質量部に対して０.００５〜１０質量部の範囲内であり、好ましくは０.０１〜１０質量部の範囲内であり、特に好ましくは０.０１〜５質量部の範囲内である。これは、(Ｅ)成分の含有量が上記範囲の下限未満であると、(Ｂ)成分と(Ｃ)成分を多量に含有した場合に、得られるシリコーン組成物の取扱作業性が低下したり、得られるシリコーン組成物の貯蔵中に(Ｂ)成分あるいは(Ｃ)成分が沈降分離しやすくなり、一方、上記範囲の上限を超えると、(Ｂ)成分と(Ｃ)成分の表面処理に寄与しない成分が増加するからである。
【００２８】
(Ｂ)成分と(Ｃ)成分の表面を(Ｄ)成分と(Ｅ)成分で処理する方法としては、例えば、(Ｂ)成分と(Ｃ)成分の表面を予め(Ｄ)成分で処理し、次いで(Ｅ)成分で処理する方法；(Ｂ)成分と(Ｃ)成分の表面を予め(Ｅ)成分で処理し、次いで(Ｄ)成分で処理する方法；(Ｂ)成分と(Ｃ)成分の表面を(Ｄ)成分と(Ｅ)成分で同時に処理する方法；(Ａ)成分中で(Ｂ)成分と(Ｃ)成分の表面を(Ｄ)成分で処理し、次いで、(Ｅ)成分で処理する方法；(Ａ)成分中で(Ｂ)成分と(Ｃ)成分の表面を(Ｅ)成分で処理し、次いで、(Ｄ)成分で処理する方法；(Ａ)成分中で(Ｂ)成分と(Ｃ)成分の表面を(Ｄ)成分と(Ｅ)成分で同時に処理する方法；予め(Ｄ)成分で表面処理された(Ｂ)成分と(Ｃ)成分を(Ａ)成分中で(Ｅ)成分で処理する方法；予め(Ｅ)成分で表面処理された(Ｂ)成分と(Ｃ)成分を(Ａ)成分中で(Ｄ)成分で処理する方法が挙げられる。このようにして得られた本組成物中、(Ｄ)成分と(Ｅ)成分は(Ｂ)成分と(Ｃ)成分の表面を処理した状態で含有されているか、または本組成物中に単に含有されていてもよい。また、(Ｂ)成分と(Ｃ)成分を(Ｄ)成分あるいは(Ｅ)成分で処理する際、それらの処理を促進するために、加熱したり、あるいは酢酸、リン酸などの酸性物質や、トリアルキルアミン、４級アンモニウム塩類、アンモニアガス、炭酸アンモニウムなどの塩基性物質を触媒量併用してもよい。
【００２９】
本組成物において、(Ａ)成分のオルガノポリシロキサンが、１分子中にケイ素原子結合アルケニル基を平均０.１個以上、好ましくは平均０.５個以上、より好ましくは平均０.８個以上、特に好ましくは平均２個以上有する場合には、硬化剤を配合することにより、本組成物を硬化性とすることができる。
【００３０】
この硬化剤としては、(Ｆ)１分子中に平均２個以上のケイ素原子結合水素原子を有するオルガノポリシロキサン、及び(Ｇ)白金族金属系触媒が挙げられる。(Ｆ)成分のオルガノポリシロキサンは、１分子中にケイ素原子結合水素原子を平均２個以上有すれば、特にその結合位置は限定されず、分子鎖末端、分子鎖側鎖、または分子鎖末端と分子鎖側鎖が挙げられる。また、(Ｆ)成分中の水素原子以外のケイ素原子結合基としては、メチル基、エチル基、プロピル基、ブチル基、ペンチル基、ヘキシル基等のアルキル基；シクロペンチル基、シクロヘキシル基等のシクロアルキル基；フェニル基、トリル基、キシリル基等のアリール基；ベンジル基、フェネチル基等のアラルキル基；３,３,３−トリフルオロプロピル基、３−クロロプロピル基等のハロゲン化アルキル基等の脂肪族不飽和結合を含まない一価炭化水素基が例示され、好ましくは、アルキル基、アリール基であり、特に好ましくは、メチル基、フェニル基である。また、(Ｆ)成分の分子構造は限定されず、例えば、直鎖状、分岐鎖状、一部分岐を有する直鎖状、環状、樹枝状（デンドリマー状）が挙げられる。(Ｆ)成分はこれらの分子構造を有する単一重合体、これらの分子構造からなる共重合体、またはこれらの混合物である。また、この(Ｆ)成分の２５℃における粘度は特に限定されないが、好ましくは１〜１００,０００ｍＰa・ｓの範囲内であり、さらに好ましくは１〜１０,０００ｍＰa・ｓの範囲内であり、特に好ましくは１〜５,０００ｍＰa・ｓの範囲内である。
【００３１】
このような(Ｆ)成分としては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルポリシロキサン、分子鎖両末端ジメチルハイドロジェンシロキシ基封鎖メチルハイドロジェンポリシロキサン、分子鎖両末端ジメチルハイドロジェンシロキシ基封鎖ジメチルシロキサン・メチルハイドロジェンシロキサン共重合体、環状メチルハイドロジェンポリシロキサン、式：(ＣＨ3)3ＳiＯ1/2で表されるシロキサン単位と式：(ＣＨ3)2ＨＳiＯ1/2で表されるシロキサン単位と式：ＳiＯ4/2で表されるシロキサン単位からなるオルガノシロキサン、テトラ（ジメチルハイドロジェンシロキシ）シラン、メチルトリ（ジメチルハイドロジェンシロキシ）シランが例示される。
【００３２】
本組成物において、(Ｆ)成分の含有量は、(Ａ)成分中のケイ素原子結合アルケニル基１モルに対して、本成分中のケイ素原子結合水素原子が０.１〜１０モルの範囲内となる量であり、好ましくは０.１〜５モルの範囲内となる量であり、特に好ましくは０.１〜３モルの範囲内となる量である。これは、本成分の含有量が上記範囲の下限未満であると、得られる組成物が十分に硬化しなくなり、一方、上記範囲の上限を超えると、得られる組成物の硬化物から水素ガスが発生しやすくなるからである。
【００３３】
また、(Ｇ)成分の白金族金属系触媒は本組成物の硬化を促進するための触媒であり、例えば、塩化白金酸、塩化白金酸のアルコール溶液、白金のオレフィン錯体、白金のアルケニルシロキサン錯体、白金のカルボニル錯体等の白金系触媒；その他、ロジウム系触媒、パラジウム系触媒が挙げられ、好ましくは、白金系触媒である。
【００３４】
本組成物において、(Ｇ)成分の含有量は、本組成物の硬化に必要な量であり、具体的には、(Ａ)成分に対して本成分中の白金族金属が質量単位で０.０１〜１,０００ｐｐｍの範囲内となる量であることが好ましく、特に、０.１〜５００ｐｐｍの範囲内となる量であることが好ましい。これは、本成分の含有量が上記範囲の下限未満であると、得られるシリコーン組成物が十分に硬化しなくなり、一方、上記範囲の上限を超える量を配合しても得られるシリコーン組成物の硬化速度は顕著に向上しなくなるからである。
【００３５】
また、本組成物の硬化速度を調節し、取扱作業性を向上させるため、２−メチル−３−ブチン−２−オール、２−フェニル−３−ブチン−２−オール、１−エチニル−１−シクロヘキサノール等のアセチレン系化合物；３−メチル−３−ペンテン−１−イン、３，５−ジメチル−３−ヘキセン−１−イン等のエン−イン化合物；その他、ヒドラジン系化合物、フォスフィン系化合物、メルカプタン系化合物等の硬化反応抑制剤を含有することが好ましい。この硬化反応抑制剤の含有量は限定されないが、(Ａ)成分１００質量部に対して０.０００１〜１.０質量部の範囲内であることが好ましい。
【００３６】
さらに、本組成物には、本発明の目的を損なわない限り、その他任意の成分として、例えば、ヒュームドシリカ、溶融シリカ、沈降性シリカ等のシリカ微粉末；これらの表面を、アルコキシシラン、クロロシラン、シラザン等の有機ケイ素化合物により疎水化処理したシリカ微粉末が例示される。このシリカ微粉末の粒子径は特に限定されないが、そのＢＥＴ比表面積が５０ｍ２／ｇ以上であることが好ましく、特には、１００ｍ２／ｇ以上であることが好ましい。
【００３７】
このシリカ微粉末の含有量は、(Ａ)成分１００質量部に対して０.１〜１０質量部の範囲内であり、好ましくは０.５〜１０質量部の範囲内である。これは、シリカ微粉末の含有量が上記範囲の下限未満であると、得られる組成物の流動性が大きくなるからであり、一方、上記範囲の上限を超えると、得られる組成物の取扱作業性が著しく低下する傾向があるからである。
【００３８】
また、本組成物には、本組成物を硬化して得られる硬化物の接着性を向上させるための接着促進剤を含有してもよい。このような接着促進剤としては、例えば、式:
【化１】
2010059237.tif 000003
で表されるシラトラン誘導体等の一分子中にアルケニル基およびケイ素原子結合アルコキシ基を有するシラトラン誘導体；一分子中にケイ素原子結合アルケニル基もしくはケイ素原子結合水素原子、ケイ素原子結合アルコキシ基、及びエポキシ基含有有機基、メタクリル基含有有機基、又はアクリル基含有有機基をそれぞれ少なくとも１個ずつ有するシロキサン化合物、具体的には、平均単位式：
【化２】
2010059237.tif 000004
（式中、ｆ、ｇ、およびｈは正数である。）
で表されるシロキサン化合物、平均単位式：
【化３】
2010059237.tif 000005
（式中、ｆ、ｇ、ｈ、およびｉは正数である。）
で表されるシロキサン化合物、およびこれらの２種以上の混合物が挙げられる。この接着促進剤中の、エポキシ基含有有機基、メタクリル基含有有機基、及びアクリル基含有有機基としては、前記と同様の基が例示される。このような接着促進剤の含有量は特に限定されないが、(Ａ)成分１００質量部に対して０.０１〜１０質量部の範囲内であることが好ましい。
【００３９】
本組成物には、(Ｂ)成分及び(Ｃ)成分以外に、例えば、酸化アルミニウム、酸化マグネシウム、酸化チタン、酸化ベリリウム等の酸化亜鉛以外の金属酸化物；水酸化アルミニウム、水酸化マグネシウム等の金属水酸化物；窒化アルミニウム、窒化ケイ素、窒化ホウ素等の窒化物；炭化ホウ素、炭化チタン、炭化ケイ素等の炭化物；グラファイト、黒鉛等の石墨；銅、ニッケル、銀等のアルミニウム以外の金属、およびこれらの混合物からなる熱伝導性充填剤を含有してもよい。
【００４０】
さらに、本組成物には、本発明の目的を損なわない限り、その他任意の成分として、例えば、顔料、染料、蛍光染料、耐熱添加剤、トリアゾール系化合物以外の難燃性付与剤、可塑剤を含有してもよい。
【００４１】
本組成物は常温でグリース状、ペースト状、あるいは粘土状である。また、本組成物が硬化性の組成物である場合、それを硬化させる方法は限定されず、例えば、本組成物を成形後、室温で放置する方法、本組成物を成形後、５０〜２００℃に加熱する方法が挙げられる。また、このようにして得られるシリコーン硬化物の性状は限定されないが、例えば、ゲル状、低硬度のゴム状、あるいは高硬度のゴム状が挙げられ、得られるシリコーン硬化物を放熱材料として部材に十分に密着させることができる。
【００４２】
次に、本発明の半導体装置の一例であるＬＳＩを図１に示した。本発明の半導体装置は、半導体素子１が回路基板２上に搭載され、該回路基板２上には回路配線３がボンディングワイヤ４により半導体素子１と電気的に接続されている。この半導体素子１には、本発明の熱伝導性シリコーン組成物又はその硬化物５を介して放熱板６が取り付けられている。本発明の半導体装置では半導体素子１から発生する熱を熱伝導性シリコーン組成物又はその硬化物５を介して放熱板６で放熱する構造を有する。図１で示されるように、熱伝導性シリコーン組成物又はその硬化物５は半導体素子１と放熱板６とに狭持された状態で過酷な温度条件下で使用される場合でも、前記熱伝導性シリコーン組成物又はその硬化物からオイルブリードを生じないので、信頼性が優れるという特徴がある。
【実施例】
【００４３】
本発明の熱伝導性シリコーン組成物及び半導体装置を実施例により詳細に説明する。なお、実施例中の粘度は２５℃における値である。また、熱伝導性シリコーン組成物及びその硬化物の特性を次のようにして測定した。
【００４４】
［熱伝導性シリコーン組成物の粘度］
熱伝導性シリコーン組成物の２５℃における粘度をＴＡインスツルメンツ社製レオメーター（ＡＲ５５０）を用いて測定した。ジオメトリーとして直径２０ｍｍのパラレルプレートを用い、ギャップ２００μｍ、シェアレイト１０.０（１／ｓ）の条件で測定した。
【００４５】
［熱伝導性シリコーン組成物の熱伝導率］
熱伝導性シリコーン組成物を６０ｍｍ×１５０ｍｍ×２５ｍｍの容器に充填し、脱泡した後、その表面を厚さ１０μｍのポリ塩化ビニリデンフィルムで被覆した後、該フィルムを介して熱伝導性シリコーン組成物の熱伝導率を細線加熱法（ホットワイヤ法）により京都電子工業株式会社製の迅速熱伝導率測定装置（熱線法）により測定した。
【００４６】
［熱伝導性シリコーン硬化物の熱伝導率］
熱伝導性シリコーン組成物を１５０℃で１５分間プレス硬化し、さらに１５０℃のオーブン中で１時間オーブン加熱した。得られた５０ｍｍ×１００ｍｍ×２０ｍｍの熱伝導性シリコーン硬化物の熱伝導率を、細線加熱法（ホットワイヤ法）により京都電子工業株式会社製の迅速熱伝導率計ＱＴＭ−５００により測定した。
【００４７】
［熱伝導性シリコーン硬化物の引張せん断接着力］
熱伝導性シリコーン組成物をアルミニウム（Ａ１０５０Ｐ）板の間に厚さが１ｍｍ、接着面積が２５ｍｍ×１０ｍｍとなるように挟み込んだ状態で、１５０℃で１時間加熱して、該組成物を硬化させて接着試験片を作製した。得られた試験片の引張せん断接着力を、ＪＩＳ  Ｋ  ６８５０に従って株式会社オリエンテック製のテンシロン万能試験機ＲＴＣ−１３２５Ａにより測定した。
【００４８】
［熱伝導性シリコーン組成物の取扱作業性］
熱伝導性シリコーン組成物を３０ｍｌのポリプロピレン製シリンジ（ニードル径０.９０ｍｍ）に充填し、０.２ＭＰaで塗布試験を行い、１０秒間で吐出される熱伝導性シリコーン組成物の質量を測定した。吐出量が３０ｍｇ以上ある場合を、取扱作業性が良好であるとして、"○"で示し、それ未満である場合を、取扱作業性が不良であるとして、"Ｘ"で示した。
【００４９】
［実施例１］
特殊機化工業株式会社製のＴ.Ｋ.ハイビスミックス（登録商標）により、粘度が１０,０００ｍＰa・ｓである分子鎖両末端ジメチルビニルシロキシ基封鎖ジメチルポリシロキサン（ビニル基の含有量＝０.１３５質量％）１２.０質量部、平均粒子径が８μｍである球状アルミニウム粉末５０.０質量部、平均粒子径が２μｍである球状アルミニウム粉末２０.０質量部、平均粒子径が０.１μｍである酸化亜鉛粉末１５.０質量部、式：
ＣＨ2＝ＣＨ(ＣＨ3)2ＳiＯ[(ＣＨ3)2ＳiＯ]27Ｓi(ＯＣＨ3)3
で表されるジメチルポリシロキサン１質量部、及びメチルトリメトキシシラン０.４質量部を室温で１５分混合し、さらに−０.０９ＭＰa以下の減圧下、１５０℃で１時間混合した後、室温まで冷却して熱伝導性シリコーン組成物を調製した。
【００５０】
次に、上記の熱伝導性シリコーン組成物に、粘度が５.５ｍＰa・ｓであり、１分子中に平均３個のケイ素原子結合水素原子を有する分子鎖両末端トリメチルシロキシ基封鎖ジメチルシロキサン・メチルハイドロジェンシロキサン共重合体（ケイ素原子結合水素原子の含有量＝０.１３質量％）２.７質量部（上記の熱伝導性シリコーン組成物に含まれるジメチルポリシロキサン中のビニル基１モルに対して、本成分中のケイ素原子結合水素原子が１.５モルとなる量）、硬化反応抑制剤として、２−フェニル−３−ブチン−２−オール０.００５質量部、及び粘度が２５ｍＰa・ｓである、平均単位式：
【化４】
2010059237.tif 000006
で表されるシロキサン化合物１.０質量部を混合し、最後に、白金含有量が０.５質量％である白金の１,３−ジビニル−１,１,３,３−テトラメチルジシロキサン錯体溶液０.１質量部を室温で１５分混合して硬化性の熱伝導性シリコーン組成物を調製した。
【００５１】
［実施例２］
特殊機化工業株式会社製のＴ.Ｋ.ハイビスミックス（登録商標）により、粘度が２,０００ｍＰa・ｓである分子鎖両末端ジメチルビニルシロキシ基封鎖ジメチルポリシロキサン（ビニル基の含有量＝０.２２質量％）６.０質量部、平均粒子径が９μｍである丸み状アルミニウム粉末５０.０質量部、平均粒子径が２μｍである丸み状アルミニウム粉末２５.０質量部、平均粒子径が０.１μｍである酸化亜鉛粉末１６.０質量部、式：
ＣＨ2＝ＣＨ(ＣＨ3)2ＳiＯ[(ＣＨ3)2ＳiＯ]3Ｓi(ＯＣＨ3)3
で表されるジメチルポリシロキサン４.０質量部、及びメチルトリメトキシシラン０.５質量部を室温で１５分混合し、さらに−０.０９ＭＰa以下の減圧下、１５０℃で１時間混合した後、室温まで冷却して熱伝導性シリコーン組成物を調製した。
【００５２】
［実施例３］
特殊機化工業株式会社製のＴ.Ｋ.ハイビスミックス（登録商標）により、粘度が２,０００ｍＰa・ｓである分子鎖両末端ジメチルビニルシロキシ基封鎖ジメチルポリシロキサン（ビニル基の含有量＝０.２２質量％）１２.６質量部、平均粒子径が８μｍである球状アルミニウム粉末４５.０質量部、平均粒子径が２μｍである球状アルミニウム粉末２３.０質量部、平均粒子径が０.１μｍである酸化亜鉛粉末１４.０質量部、ＢＥＴ比表面積が２００ｍ２／ｇであり、ヘキサメチルジシラザンにより疎水化処理されたヒュームドシリカ２.０質量部、式：
ＣＨ2＝ＣＨ(ＣＨ3)2ＳiＯ[(ＣＨ3)2ＳiＯ]27Ｓi(ＯＣＨ3)3
で表されるジメチルポリシロキサン１.８質量部、及びメチルトリエトキシシラン０.４質量を室温で１５分混合し、さらに−０.０９ＭＰa以下の減圧下、１５０℃で１時間混合した後、室温まで冷却して熱伝導性シリコーン組成物を調製した。
【００５３】
次に、上記の熱伝導性シリコーン組成物に、粘度２０ｍＰa・ｓの分子鎖両末端トリメチルシロキシ基封鎖ジメチルシロキサン・メチルハイドロジェンシロキサン共重合体（ケイ素原子結合水素原子の含有量＝０.７質量％）０.５質量部（上記の熱伝導性シリコーン組成物に含まれるジメチルポリシロキサン中のビニル基１モルに対して、本成分中のケイ素原子結合水素原子が１.５モルとなる量）、硬化反応抑制剤として、２−フェニル−３−ブチン−２−オール０.００５質量部、及び粘度が２５ｍＰa・ｓであり、平均単位式：
【化５】
2010059237.tif 000007
で表されるシロキサン化合物１.０質量部を混合し、最後に、白金含有量が０.５質量％である白金の１,３−ジビニル−１,１,３,３−テトラメチルジシロキサン錯体溶液０.１質量部を室温で１５分混合して硬化性の熱伝導性シリコーン組成物を調製した。
【００５４】
［実施例４］
特殊機化工業株式会社製のＴ.Ｋ.ハイビスミックス（登録商標）により、粘度が２００ｍＰa・ｓである分子鎖両末端トリメチルシロキシ基封鎖ジメチルポリシロキサン２.０質量部、平均粒子径が８μｍである球状アルミニウム粉末５１.０質量部、平均粒子径が２μｍである球状アルミニウム粉末２６.０質量部、平均粒子径が０.１μｍである酸化亜鉛粉末１８.０質量部、式：
(ＣＨ3)3ＳiＯ[(ＣＨ3)2ＳiＯ]110Ｓi(ＯＣＨ3)3
で表されるジメチルポリシロキサン３.５質量部、及びメチルトリメトキシシラン０.４質量部を室温で１５分混合し、さらに−０.０９ＭＰa以下の減圧下、１５０℃で１時間混合した後、室温まで冷却して熱伝導性シリコーン組成物を調製した。
【００５５】
［比較例１］
特殊機化工業株式会社製のＴ.Ｋ.ハイビスミックス（登録商標）により、粘度が１０，０００ｍＰa・ｓである分子鎖両末端ジメチルビニルシロキシ基封鎖ジメチルポリシロキサン（ビニル基の含有量＝０.１３５質量％）１２.０質量部、平均粒子径が８μｍである球状アルミニウム粉末５０.０質量部、平均粒子径が２μｍである球状アルミニウム粉末２０.０質量部、平均粒子径が０.１μｍである酸化亜鉛粉末１５.０質量部、及びメチルトリメトキシシラン１.０質量部を室温で１５分混合し、さらに−０.０９ＭＰa以下の減圧下、１５０℃で１時間混合した後、室温まで冷却して熱伝導性シリコーン組成物を調製した。
【００５６】
次に、上記の熱伝導性シリコーン組成物に、粘度が５.５ｍＰa・ｓであり、１分子中に平均３個のケイ素原子結合水素原子を有する分子鎖両末端トリメチルシロキシ基封鎖ジメチルシロキサン・メチルハイドロジェンシロキサン共重合体（ケイ素原子結合水素原子の含有量＝０.１３質量％）２.７質量部（上記の熱伝導性シリコーン組成物中のジメチルポリシロキサン中のビニル基１モルに対して、本成分中のケイ素原子結合水素原子が１.５モルとなる量）、硬化反応抑制剤として、２−フェニル−３−ブチン−２−オール０.００５質量部、及び粘度が２５ｍＰa・ｓであり、平均単位式：
【化６】
2010059237.tif 000008
で表されるシロキサン化合物１.０質量部を混合し、最後に、白金含有量が０.５質量％である白金の１,３−ジビニル−１,１,３,３−テトラメチルジシロキサン錯体溶液０.１質量部を室温で１５分混合して硬化性の熱伝導性シリコーン組成物を調製した。
【００５７】
［比較例２］
特殊機化工業株式会社製のＴ.Ｋ.ハイビスミックス（登録商標）により、粘度が１０,０００ｍＰa・ｓである分子鎖両末端ジメチルビニルシロキシ基封鎖ジメチルポリシロキサン（ビニル基の含有量＝０.１３５質量％）１４.４質量部、平均粒子径が８μｍである球状アルミニウム粉末５５.０質量部、平均粒子径が２μｍである球状アルミニウム粉末２８.０質量部、式：
ＣＨ2＝ＣＨ(ＣＨ3)2ＳiＯ[(ＣＨ3)2ＳiＯ]27Ｓi(ＯＣＨ3)3
で表されるジメチルシロキサン１.０質量部、及びメチルトリメトキシシラン０.５質量部を室温で１５分混合し、さらに−０.０９ＭＰa以下の減圧下、１５０℃で１時間混合した後、室温まで冷却して熱伝導性シリコーン組成物を調製した。
【００５８】
次に、上記の熱伝導性シリコーン組成物に、粘度２０ｍＰa・ｓの分子鎖両末端トリメチルシロキシ基封鎖ジメチルシロキサン・メチルハイドロジェンシロキサン共重合体（ケイ素原子結合水素原子の含有量＝０.７質量％）０.５質量部（上記の熱伝導性シリコーン組成物に含まれるジメチルポリシロキサン中のビニル基１モルに対して、本成分中のケイ素原子結合水素原子が１.５モルとなる量）、及び硬化反応抑制剤として、２−フェニル−３−ブチン−２−オール０.００５質量部、及び粘度が２５ｍＰa・ｓであり、平均単位式：
【化７】
2010059237.tif 000009
で表されるシロキサン化合物１.０質量部を混合し、最後に、白金含有量が０.５質量％である白金の１,３−ジビニル−１,１,３,３−テトラメチルジシロキサン錯体溶液０.１質量部を室温で１５分混合して硬化性の熱伝導性シリコーン組成物を調製した。
【００５９】
［比較例３］
特殊機化工業株式会社製のＴ.Ｋ.ハイビスミックス（登録商標）により、粘度が２００ｍＰa・ｓである分子鎖両末端トリメチルシロキシ基封鎖ジメチルポリシロキサン５.０質量部、平均粒子径が８μｍである球状アルミニウム粉末５１.０質量部、平均粒子径が２μｍである球状アルミニウム粉末２６.０質量部、平均粒子径が０.１μｍである酸化亜鉛粉末１８.０質量部、及びメチルトリメトキシシラン０.４質量部を室温で１５分混合し、さらに−０.０９ＭＰa以下の減圧下、１５０℃で１時間混合した後、室温まで冷却して熱伝導性シリコーン組成物を調製した。
【００６０】
【表１】
2010059237.tif 000010
【産業上の利用可能性】
【００６１】
本発明の熱伝導性シリコーン組成物は、高熱伝導率を有し、取扱作業性が優れるので、例えば、発熱性素子を搭載した電子部品、高温下に曝される車載用電子部品等の放熱材として用いることができる。
【図面の簡単な説明】
【００６２】
【図１】本発明の半導体装置の一例であるＬＳＩの断面図である。
【符号の説明】
【００６３】
１  半導体素子
２  回路基板
３  回路配線
４  ボンディングワイヤ
５  熱伝導性シリコーン組成物（又はその硬化物）
６  放熱板
【図１】
2010059237.tif 000011